(57)【要約】  本発明は、エチレンテレフタレート系ポリエステル樹脂から成る内外層、及び少なくとも低結晶性エチレンテレフタレート系ポリエステル樹脂及びガスバリア性芳香族ポリアミド樹脂から成る中間層を少なくとも１層有する多層プリフォームに関するものであり、前記低結晶性エチレンテレフタレート系ポリエステル樹脂が、シクロヘキサンジメタノールを１５〜２０モル％又はイソフタル酸を７．５〜１５モル％の範囲で共重合成分として含有し、前記低結晶性エチレンテレフタレート系ポリエステル樹脂とガスバリア性芳香族ポリアミド樹脂の重量比が５０：５０〜７５：２５の範囲であり、前記中間層のプリフォーム全体に占める重量割合が、１重量％以上１０重量％未満であり、多層構造が形成されている部分におけるヘイズが５％以上であることにより、優れた透明性、ガスバリア性及び機械的強度を有する延伸ブロー成形容器を提供することができる。【特許請求の範囲】
【請求項１】
エチレンテレフタレート系ポリエステル樹脂から成る内外層、及び少なくとも低結晶性エチレンテレフタレート系ポリエステル樹脂及びガスバリア性芳香族ポリアミド樹脂から成る中間層を少なくとも１層有する多層プリフォームにおいて、
前記低結晶性エチレンテレフタレート系ポリエステル樹脂がシクロヘキサンジメタノールを１５〜２０モル％又はイソフタル酸を７．５〜１５モル％の範囲で共重合成分として含有し、
前記低結晶性エチレンテレフタレート系ポリエステル樹脂とガスバリア性芳香族ポリアミド樹脂の重量比が５０：５０〜７５：２５の範囲であり、
前記中間層のプリフォーム全体に占める重量割合が、１重量％以上１０重量％未満であり、
多層構造が形成されている部分におけるヘイズが５％以上であることを特徴とする多層プリフォーム。
【請求項２】
前記低結晶性エチレンテレフタレート系ポリエステル樹脂とガスバリア性芳香族ポリアミド樹脂が、下記式
０≦ＲＩＥ−ＲＩＡ≦０．０３
式中、ＲＩＥ及びＲＩＡは、前記低結晶性エチレンテレフタレート系ポリエステル樹脂及び前記ガスバリア性芳香族ポリアミド樹脂から成る射出成形板を３×３倍同時二軸延伸後の屈折率をそれぞれ示す、
を満足する請求項１記載の多層プリフォーム。
【請求項３】
前記中間層が、口首部に形成されていない請求項１又は２記載の多層プリフォーム。
【請求項４】
前記中間層が、酸化触媒及び酸化性有機成分から成る酸素吸収性成分、或いは層状ケイ酸塩の少なくとも一方を含有する請求項１〜３の何れかに記載の多層プリフォーム。
【請求項５】
前記ガスバリア性芳香族ポリアミド樹脂が、末端アミノ基濃度が４０ｅｑ／１０６ｇ以上のキシリレン基含有ポリアミド樹脂である請求項４記載の多層プリフォーム。
【請求項６】
請求項１〜５の何れかに記載の多層プリフォームを二軸延伸ブロー成形して成る多層延伸ブロー成形容器であって、多層構造が形成されている部分のヘイズが３％以下であることを特徴とする多層延伸ブロー成形容器。
【請求項７】
耐圧性を有する請求項６記載の多層延伸ブロー成形容器。
【発明の詳細な説明】
【技術分野】
【０００１】
本発明は、多層プリフォーム及びこの多層プリフォームを二軸延伸ブロー成形して成る多層延伸ブロー成形容器に関するものであり、より詳細には、透明性、層間接着性及び機械的強度に優れた多層延伸ブロー成形容器を成形可能な多層プリフォームに関する。
【背景技術】
【０００２】
ポリエチレンテレフタレートに代表されるポリエステル樹脂は、成形性、透明性、機械的強度、耐薬品性などの特性に優れていることから包装容器の分野で広く使用されている。かかるポリエステル樹脂からなる容器の酸素等に対するガスバリア性を高めるために、エチレン−酢酸ビニル共重合体ケン化物やポリアミド等から成る層を、ポリエステル樹脂から成る内外層の間の中間層として形成して成る多層構造の包装材料は周知であり、このような多層構造の包装材料において、ガスバリア性を更に向上させるために、中間層にクレイを配合することも提案されている（特許文献１）。【０００３】
このような多層構造の包装材料において、中間層としてポリアミド樹脂を使用する場合には、ポリアミド樹脂と内外層を構成するポリエステル樹脂との接着性が低いことから、ポリエステル樹脂とポリアミド樹脂、或いはポリエステル樹脂とクレイ含有ポリアミド樹脂を、ブレンドしてなる樹脂組成物を中間層に使用することも提案されている（特許文献２及び３）。【０００４】
しかしながら、ポリエステル樹脂と、ポリアミド樹脂の中でも特にガスバリア性に優れたポリメタキシリレンアジパミド（ＭＸＤ６）等の芳香族系ポリアミド樹脂をブレンドして成る樹脂組成物を中間層とする場合には、ポリエステル樹脂が有する優れた透明性が損なわれるという問題があった。このようなポリエステル樹脂とポリアミド樹脂のブレンド物における透明性の低下を改善する方法として、下記特許文献４には、特定の共重合ポリエステル樹脂から成る第１成分と特定のアミド交換ブレンドから成る第２成分との非混和性ブレンドを含んで成るポリマー組成物であって第１成分及び第２成分の屈折率の差を調整して成る透明なポリマーブレンドが記載されているが、かかるポリマーブレンドから成るプリフォームを二軸延伸ブロー成形して成る延伸ブロー成形容器においては、優れた透明性を発現することはできない。
このような問題を解決するために、本発明者等は、ポリアミド樹脂とブレンドするポリエステル樹脂として、低結晶性ポリエステル樹脂を使用することにより、二軸延伸ブロー成形容器のガスバリア性と透明性を両立させることを提案した（特許文献５）。
【先行技術文献】
【特許文献】
【０００５】
【特許文献１】特開２００４−１４２４４４号公報
【特許文献２】特開２００５−５９８５９号公報
【特許文献３】国際公開第２０１０／０３５６５４
【特許文献４】特許第５２９６３８５号公報
【特許文献５】特開２０１５−１５７４６８号公報
【発明の概要】
【発明が解決しようとする課題】
【０００６】
すなわち、本発明者等による上記出願（特許文献５）においては、低結晶性ポリエステル樹脂が特定の延伸条件下において、ポリアミド樹脂の屈折率と近似する屈折率を有することを見出し、ガスバリア性と共に優れた透明性とも具備する二軸延伸ブロー成形容器を提供することが可能になった。
しかしながら、低結晶性ポリエステル樹脂を用いることにより、二軸延伸ブロー成形容器の機械的強度が低下するという新たな問題が生じた。すなわち、一般に二軸延伸ブロー成形においては、ポリエステル樹脂が配向結晶することによって、その機械的強度が確保されているが、低結晶性ポリエステル樹脂を用いた場合には、配向結晶化がかかりにくいことから、機械的強度が低下し、特に炭酸飲料等の自生圧力を有する内容物を充填する耐圧性容器において落下等に対する強度不足のおそれがある。【０００７】
従って本発明の目的は、ポリエステル樹脂から成る内外層、及びポリエステル樹脂及び芳香族系ポリアミド樹脂のブレンド物から成る中間層から成る多層構造を有し、優れた透明性、ガスバリア性及び機械的強度を有する延伸ブロー成形容器及び、このような延伸ブロー成形容器を成形可能な多層プリフォームを提供することである。
【課題を解決するための手段】
【０００８】
本発明によれば、エチレンテレフタレート系ポリエステル樹脂から成る内外層、及び少なくとも低結晶性エチレンテレフタレート系ポリエステル樹脂及びガスバリア性芳香族ポリアミド樹脂から成る中間層を少なくとも１層有する多層プリフォームにおいて、前記低結晶性エチレンテレフタレート系ポリエステル樹脂が、シクロヘキサンジメタノールを１５〜２０モル％又はイソフタル酸を７．５〜１５モル％の範囲で共重合成分として含有し、前記低結晶性エチレンテレフタレート系ポリエステル樹脂とガスバリア性芳香族ポリアミド樹脂の重量比が５０：５０〜７５：２５の範囲であり、前記中間層のプリフォーム全体に占める重量割合が、１重量％以上１０重量％未満であり、多層構造が形成されている部分におけるヘイズが５％以上であることを特徴とする多層プリフォームが提供される。【０００９】
本発明の多層プリフォームにおいては、
１．前記低結晶性エチレンテレフタレート系ポリエステル樹脂とガスバリア性芳香族ポリアミド樹脂が、下記式（１）
０≦ＲＩＥ−ＲＩＡ≦０．０３    …（１）
式中、ＲＩＥ及びＲＩＡは、前記低結晶性エチレンテレフタレート系ポリエステル樹脂及び前記ガスバリア性芳香族ポリアミド樹脂から成る射出成形板を３×３倍同時二軸延伸後の屈折率をそれぞれ示す、
を満足すること、
２．前記中間層が、口首部に形成されていないこと、
３．前記中間層が、酸化触媒及び酸化性有機成分から成る酸素吸収性成分、或いは層状ケイ酸塩の少なくとも一方を含有すること、
４．前記ガスバリア性芳香族ポリアミド樹脂が、末端アミノ基濃度が４０ｅｑ／１０６ｇ以上のキシリレン基含有ポリアミド樹脂であること、
が好適である。【００１０】
本発明によればまた、上記多層プリフォームを二軸延伸ブロー成形して成る多層延伸ブロー成形容器であって、多層構造が形成されている部分のヘイズが３％以下であることを特徴とする多層延伸ブロー成形容器が提供される。
本発明の多層延伸ブロー成形容器は、耐圧性容器であることが特に好適である。
【発明の効果】
【００１１】
本発明者等は先に、芳香族ポリアミド系ガスバリア性樹脂をブレンドして成る中間層において、マトリックスとなるポリエステル樹脂として、延伸成形後に芳香族ポリアミド樹脂と近似する屈折率を有し、屈折率差ΔＲＩ（＝｜ＲＩＥ−ＲＩＡ｜）が０．０３以下の範囲にある低結晶性ポリエステル樹脂を選択することにより、優れたガスバリア性を維持しながら、胴部のヘイズが３％以下と優れた透明性をも具備する二軸延伸ブロー成形容器を提案した。しかしながら、かかる二軸延伸ブロー成形容器を炭酸飲料等を充填するための耐圧性容器として使用した場合、容器の機械的強度が不十分であることが判明した。
本発明においては、（ｉ）用いる低結晶性エチレンテレフタレート系ポリエステル樹脂が、共重合成分であるシクロヘキサンジメタノールを１５〜２０モル％又はイソフタル酸を７．５〜１５モル％の範囲で含有すると共に、（ｉｉ）低結晶性エチレンテレフタレート系ポリエステル樹脂とガスバリア性芳香族ポリアミド樹脂の重量比を５０：５０〜７５：２５の範囲とし、更に（ｉｉｉ）中間層のプリフォーム全体に占める重量割合を１重量％以上１０重量％未満とすることにより、優れたガスバリア性及び透明性を維持しながら、満足する機械的強度を有する二軸延伸ブロー成形容器を成形可能な多層プリフォームを提供することが可能になった。【００１２】
本発明のこのような作用効果は、後述する実施例の結果から明らかである。すなわち、上記式（１）を満足するポリアミド樹脂と低結晶性ポリエステル樹脂のブレンド物を中間層とする場合であっても、上記（ｉ）〜（ｉｉｉ）の要件が一つでも外れると、十分な透明性またはガスバリア性が得られない、層間剥離を生じる、もしくはボトル強度が低下してしまうのに対して（比較例１〜７）、本発明の多層プリフォームから成形された二軸延伸ブロー成形容器においては、透明性及びガスバリア性、層間剥離の抑制は勿論、ボトル強度の点でも十分満足するものであった（実施例１〜４）。【００１３】
また本発明の多層プリフォームにおいては、中間層が存在する部分はヘイズが５％以上の不透明であることから、プリフォームの状態で中間層が存在する多層構造が形成されている位置を視認することができる。そのため、延伸後最も薄肉となり、ガスバリア性が要求される胴部となる位置にガスバリア性樹脂が確実に存在するか否かを容易に判断することができ、生産工程での検査が容易になるという利点もある。
【図面の簡単な説明】
【００１４】
【図１】本発明の多層プリフォームの断面構造の一例を説明するための断面図である。
【図２】本発明の多層プリフォームの断面構造の他の一例を示す図である。
【図３】本発明の多層延伸ブロー成形容器の一例を示す図である。
【発明を実施するための形態】
【００１５】
（多層プリフォーム）
本発明の多層プリフォームは、エチレンテレフタレート系ポリエステル樹脂（以下、「ＰＥＴ樹脂」ということがある）から成る内外層、及び少なくとも低結晶性エチレンテレフタレート系ポリエステル樹脂（以下、「低結晶性ＰＥＴ樹脂」ということがある）及びガスバリア性芳香族ポリアミド樹脂（以下、「バリア性ポリアミド樹脂」ということがある）から成る中間層を少なくとも１層有する多層プリフォームであり、前述したとおり、（ｉ）低結晶性ＰＥＴ樹脂が、シクロヘキサンジメタノールを１５〜２０モル％又はイソフタル酸を７．５〜１５モル％の範囲で共重合成分として含有すること、及び（ｉｉ）低結晶性ＰＥＴ樹脂とバリア性ポリアミド樹脂の重量比が５０：５０〜７５：２５、特に６０：４０〜７５：２５の範囲にあること、更に（ｉｉｉ）中間層のプリフォーム全体に占める重量割合が、１重量％以上１０重量％未満、特に３〜８重量％の範囲にあること、が重要な特徴である。
【００１６】
（内外層）
本発明の多層プリフォームの内外層に用いるＰＥＴ樹脂は、ジカルボン酸成分の５０モル％以上、特に８０モル％以上がテレフタル酸から成り、ジオール成分の５０モル％以上、特に８０モル％以上がエチレングリコールから成るポリエステル樹脂であり、かかるＰＥＴ樹脂は、機械的性質や熱的性質に優れていると共に、優れた延伸特性を有することから、延伸成形に際して中間層を追従させて均一に延伸することが可能になる。
【００１７】
ＰＥＴ樹脂は、テレフタル酸、エチレングリコール以外の共重合成分を含有することもできる。
テレフタル酸以外のカルボン酸成分としては、イソフタル酸、ナフタレンジカルボン酸、ｐ−β−オキシエトキシ安息香酸、ビフェニル−４，４’−ジカルボン酸、ジフェノキシエタン−４，４’−ジカルボン酸、５−ナトリウムスルホイソフタル酸、ヘキサヒドロテレフタル酸、アジピン酸、セバシン酸等を挙げることができる。
エチレングリコール以外のジオール成分としては、１，４−ブタンジオール、プロピレングリコール、ネオペンチルグリコール、１，６−へキシレングリコール、ジエチレングリコール、トリエチレングリコール、シクロヘキサンジメタノール、ビスフェノールＡのエチレンオキサイド付加物、グリセロール、トリメチロールプロパン等を挙げることができる。
また上記ジカルボン酸成分及びジオール成分には、三官能以上の多塩基酸及び多価アルコールを含んでいてもよく、例えば、トリメリット酸、ピロメリット酸、ヘミメリット酸，１，１，２，２−エタンテトラカルボン酸、１，１，２−エタントリカルボン酸、１，３，５−ペンタントリカルボン酸、１，２，３，４−シクロペンタンテトラカルボン酸、ビフェニル−３，４，３’，４’−テトラカルボン酸等の多塩基酸や、ペンタエリスリトール、グリセロール、トリメチロールプロパン、１，２，６−ヘキサントリオール、ソルビトール、１，１，４，４−テトラキス（ヒドロキシメチル）シクロヘキサン等の多価アルコールが挙げられる。
【００１８】
本発明の多層プリフォームの内外層に用いるＰＥＴ樹脂は、重量比１：１のフェノール／テトラクロロエタン混合溶媒を用い、３０℃にて測定した固有粘度が、０．６０〜１．４０ｄＬ／ｇの範囲にあることが好ましい。また多層容器の耐熱性、加工性等を向上するため、２００〜２７５℃の融点（Ｔｍ）を有することが好ましい。またガラス転移点は、３０℃以上、特に５０〜１２０℃の範囲であることが好ましい。
本発明の内外層に用いるＰＥＴ樹脂には、それ自体公知の樹脂用配合剤、例えば着色剤、酸化防止剤、安定剤、各種帯電防止剤、離型剤、滑剤、核剤等を最終成形品の品質を損なわない範囲で公知の処方に従って配合することができる。
【００１９】
（バリア性中間層）
本発明の多層プリフォームの中間層は、少なくとも低結晶性ＰＥＴ樹脂及びバリア性ポリアミド樹脂から成り、（ｉ）低結晶性ＰＥＴ樹脂が、シクロヘキサンジメタノールを１５〜２０モル％又はイソフタル酸を７．５〜１５モル％の範囲で共重合成分として含有すること、及び（ｉｉ）低結晶性ＰＥＴ樹脂とガスバリア性芳香族ポリアミド樹脂の重量比が５０：５０〜７５：２５、特に６０：４０〜７５：２５の範囲にあること、更に（ｉｉｉ）中間層のプリフォーム全体に占める重量割合が、１重量％以上１０重量％未満、特に３〜８重量％の範囲にあること、が重要な特徴である。
すなわち、低結晶性ＰＥＴ樹脂のシクロヘキサンジメタノール又はイソフタル酸の含有量が上記範囲よりも多くなると、結晶性の低下が大きくなり、容器の機械的強度を確保することが困難になる。その一方シクロヘキサンジメタノール又はイソフタル酸の含有量が上記範囲よりも少ないと、容器の透明性を確保することが困難になる。
また低結晶性ＰＥＴ樹脂とバリア性ポリアミド樹脂の重量比が、上記範囲よりも低結晶性ＰＥＴ樹脂の量が多い場合には、容器の機械的強度が劣り、その一方上記範囲よりも低結晶性ＰＥＴ樹脂の量が少ない場合には、バリア性ポリアミド樹脂の連続層中に低結晶性ＰＥＴ樹脂の分散相が複数存在する海島分散構造が形成されるため、内外層との層間密着性を損なうおそれがあり、衝撃を受けたときに層間剥離を生じやすくなる。
更に、バリア性中間層が、プリフォーム全体に占める重量割合が上記範囲よりも少ない場合には、十分なガスバリア性を得ることができず、一方上記範囲よりも中間層の重量割合が多い場合には、機械的強度に劣るようになる。
【００２０】
また上述したバリア性中間層を構成する低結晶性ＰＥＴ樹脂及びバリア性ポリアミド樹脂は、前記式（１）で表わされる屈折率差ΔＲＩ（＝ＲＩＥ−ＲＩＡ）が０〜０．０３の範囲となる組合せを選択することが好適である。すなわち低結晶性ＰＥＴ樹脂とバリア性芳香族ポリアミド樹脂の屈折率差が上記範囲にあることにより、多層プリフォームを二軸延伸ブロー成形して成る容器の透明性を確保しながら、低結晶性ＰＥＴ樹脂の結晶性が低くなりすぎることを防止して、延伸による配向結晶を少しでも付与することが可能になり、二軸延伸ブロー成形容器の機械的強度を向上することができる。
尚、前記式（１）における延伸条件は、多層プリフォームを二軸延伸ブロー成形する際の延伸条件に合致させており、この延伸条件で作成した試料を測定した屈折率差が上記範囲内にあることにより、多層延伸ブロー成形容器のヘイズが３％以下にあることが実施例で明らかにされている。
【００２１】
［低結晶性ＰＥＴ樹脂］
本発明で中間層を構成する低結晶性ＰＥＴ樹脂は、内外層を構成するＰＥＴ樹脂との接着性を確保して層間接着性を向上させることができる共に、延伸前の屈折率が１．５６〜１．５８の範囲にあり、前記式（１）の条件における延伸後の屈折率が１．５８〜１．６２の範囲にあり、後述するバリア性ポリアミド樹脂の延伸後の屈折率と近似するため延伸ブロー成形容器の透明性を損なうことがない。
すなわち、一般に延伸ブロー成形容器に用いられるＰＥＴ樹脂は、機械的強度や耐熱性等を容器に付与するために結晶性のポリエステル樹脂が用いられるが、かかる結晶性のポリエステル樹脂は延伸により配向結晶化されて結晶化度が上昇するため、延伸による屈折率の変化が大きく、これをバリア性ポリアミド樹脂と組合せると、屈折率差が大きくなり、二軸延伸ブロー成形容器の透明性が損なわれる。
その一方、本発明においては、結晶性が低すぎることによる二軸延伸ブロー成形容器の機械的強度の低下を防止するために、透明性を損なうことなく、延伸による配向結晶を付与すべく、特定の低結晶性ＰＥＴ樹脂を採用する。
尚、本明細書においてＰＥＴ樹脂の「低結晶性」とは、示差走査熱量測定（ＤＳＣ）において、昇温速度１０℃／分で昇温した際に、結晶融解ピークがないか、或いは結晶融解ピークがあったとしてもこの結晶融解ピークに対応する結晶融解熱量（△Ｈｍ）が４０Ｊ／ｇ以下であるものを言う。
【００２２】
このような低結晶性ＰＥＴ樹脂としては、ジオール成分を１００モル％として、１５〜２０モル％の量のシクロヘキサンジメタノールおよび残余の量がエチレングリコールであるＰＥＴ樹脂、あるいはジカルボン酸成分を１００モル％として、７．５〜１５モル％の量のイソフタル酸成分及び残余の量がテレフタル酸であるＰＥＴ樹脂を使用する。
特に、上記の範囲で、シクロヘキサンジメタノールを１５〜１９モル％又はイソフタル酸を１０〜１５モル％の量で含有する低結晶性ＰＥＴ樹脂を好適に使用できる。
低結晶性ＰＥＴ樹脂に上記共重合成分を導入する方法としては、共重合もしくはポリマーブレンドといった方法で導入できる。
本発明の中間層に用いる低結晶性ＰＥＴ樹脂は、重量比１：１のフェノール／テトラクロロエタン混合溶媒を用い、３０℃にて測定した固有粘度（ＩＶ）が、０．６０ｄＬ／ｇ以上、特に０．７０〜１．４０ｄＬ／ｇの範囲にあることが好ましく、固有粘度（ＩＶ）が高い低結晶性ＰＥＴ樹脂を使用することにより、機械的強度、特に落下衝撃に対する層間剥離を有効に防止することが可能になる。
【００２３】
本発明で中間層を構成する低結晶性ＰＥＴ樹脂は、上記以外の共重合成分を、低結晶性ＰＥＴ樹脂の所望の低結晶性及び屈折率を損なわない範囲で含有することもできる。
テレフタル酸以外のカルボン酸成分としては、イソフタル酸、ナフタレンジカルボン酸、ｐ−β−オキシエトキシ安息香酸、ビフェニル−４，４’−ジカルボン酸、ジフェノキシエタン−４，４’−ジカルボン酸、５−ナトリウムスルホイソフタル酸、ヘキサヒドロテレフタル酸、アジピン酸、セバシン酸等を挙げることができる。
エチレングリコール以外のジオール成分としては、１，４−ブタンジオール、プロピレングリコール、ネオペンチルグリコール、１，６−へキシレングリコール、ジエチレングリコール、トリエチレングリコール、シクロヘキサンジメタノール、ビスフェノールＡのエチレンオキサイド付加物、グリセロール、トリメチロールプロパン等を挙げることができる。
また上記ジカルボン酸成分及びジオール成分には、三官能以上の多塩基酸及び多価アルコールを含んでいてもよく、例えば、トリメリット酸、ピロメリット酸、ヘミメリット酸，１，１，２，２−エタンテトラカルボン酸、１，１，２−エタントリカルボン酸、１，３，５−ペンタントリカルボン酸、１，２，３，４−シクロペンタンテトラカルボン酸、ビフェニル−３，４，３’，４’−テトラカルボン酸等の多塩基酸や、ペンタエリスリトール、グリセロール、トリメチロールプロパン、１，２，６−ヘキサントリオール、ソルビトール、１，１，４，４−テトラキス（ヒドロキシメチル）シクロヘキサン等の多価アルコールが挙げられる。
【００２４】
上記低結晶性ＰＥＴ樹脂として、１５〜２０モル％の量のシクロヘキサンジメタノールを含有し、ジカルボン酸成分としてイソフタル酸を含有する場合には、イソフタル酸含有量は４モル％以下であることが好ましく、また７．５〜１５モル％の量のイソフタル酸を含有し、ジオール成分としてシクロヘキサンジメタノールを含有する場合には、シクロヘキサンジメタノール含有量は４モル％以下の量であることが好ましい。
また低結晶性ＰＥＴ樹脂は、ジエチレングリコール含有量が、４モル％以下であることが好ましい。
【００２５】
［バリア性ポリアミド樹脂］
本発明で中間層を構成する芳香族ポリアミド系ガスバリア性樹脂は、優れたガスバリア性を有すると共に、基材となる芳香族ポリアミド樹脂の延伸前の屈折率が１．５７〜１．５９の範囲にあり、前記式（１）の条件における延伸後の屈折率が１．５７〜１．６０の範囲にあり、前述した低結晶性ＰＥＴ樹脂と組合わせた場合に、前記式（１）で表される屈折率差が０〜０．０３の範囲になる。
このようなガスバリア性に優れた芳香族ポリアミド樹脂としては、キシリレン基含有ポリアミドが好ましく、特にｍ−キシリレンジアミン及び／又はｐ−キシリレンジアミンを主成分とするジアミン成分と、脂肪族ジカルボン酸及び／又は芳香族ジカルボン酸とから得られるポリアミドが好ましい。
具体的には、ポリメタキシリレンアジパミド、ポリメタキシリレンセバカミド、ポリメタキシリレンスベラミド、ポリパラキシリレンピメラミド、ポリメタキシリレンアゼラミド等の単独重合体、及びメタキシリレン／パラキシリレンアジパミド共重合体、メタキシリレン／パラキシリレンピメラミド共重合体、メタキシリレン／パラキシリレンセバカミド共重合体、メタキシリレン／パラキシリレンアゼラミド共重合体等の共重合体、或いはこれらの単独重合体または共重合体の成分とヘキサメチレンジアミンの如き脂肪族ジアミン、ピペラジンの如き脂環式ジアミン、パラ−ビス（２アミノエチル）ベンゼンの如き芳香族ジアミン、テレフタル酸の如き芳香族ジカルボン酸、ε−カプロラクタムの如きラクタム、７−アミノヘプタン酸の如きω−アミノカルボン酸、パラ−アミノメチル安息香酸の如き芳香族アミノカルボン酸等を共重合した共重合体を挙げることができる。
【００２６】
これらの芳香族ポリアミドもフィルムを形成するに足る分子量を有するべきであり、例えば、濃硫酸（濃度１．０ｇ／ｄｌ）中、３０℃で測定した相対粘度が１．１以上、特に１．５以上であることが望ましい。
また、後述する酸素吸収性成分を配合する場合には、末端アミノ基濃度が４０ｅｑ／１０６ｇ以上のキシリレンジアミンを主体とするジアミン成分とジカルボン酸成分とを重縮合反応させて得られたポリアミド樹脂を用いることが、酸素吸収時の酸化劣化が無く、容器の機械的強度を低下させることがないので望ましい。
【００２７】
［その他の成分］
本発明の延伸ブロー成形容器においては、中間層に、酸化触媒及び酸化性有機成分から成る酸素吸収性成分、或いは層状ケイ酸塩の少なくとも一方を含有することが好適である。
酸素吸収性成分は、従来公知の酸化触媒及び酸化性有機成分の組み合わせから成り、これを中間層に配合することにより、中間層は容器外部からの透過酸素を遮断及び捕捉、或いは容器内部の残留酸素の捕捉が可能になり、内容物の保存性を高めることが可能になる。
酸化性有機成分としては、酸化可能な有機物、具体的には、ブタジエン、無水マレイン酸変性ブタジエン等の酸〜酸無水物で変性されたポリエンオリゴマー〜ポリマー、不飽和結合を有する低分子化合物等を挙げることができる。
また酸化触媒としては、鉄、コバルト、ニッケル等の周期律表第ＶＩＩＩ族金属成分が使用されるが、勿論、これらの例に限定されない。
酸化性有機成分の配合量は、バリア性ポリアミド樹脂１００重量部当たり２〜１０重量部の量で配合されていることが好ましく、また酸化触媒は、金属換算で少なくとも３００ｐｐｍ配合されていることが好ましい。
【００２８】
層状ケイ酸塩が中間層に配合されていることにより、層状ケイ酸塩の迂回効果によりガスバリア性が更に向上される。
このような層状ケイ酸塩としては、マイカ、バーミキュライト、スメクタイト等であり、好ましくは０．２５〜０．６の電荷密度を有する２−八面体型や３−八面体型の層状珪酸塩であり、２−八面体型としては、モンモリロナイト、バイデライト、ノントロナイト等、３−八面体型としてはヘクトライト、サポナイト等が挙げられる。層状ケイ酸塩は、第４級アンモニウム塩等の有機化剤で膨潤化処理されたものを好適に使用することができる。第４級アンモニウム塩としては、炭素数１２以上のアルキル基を少なくとも一つ以上有する第４級アンモニウム塩、具体的にはトリメチルドデシルアンモニウム塩、トリメチルテトラデシルアンモニウム塩等が用いられる。
層状ケイ酸塩の配合量は、バリア性ポリアミド樹脂１００重量部当たり１〜１０重量部、特に１〜８重量部の割合で配合することが好ましい。
【００２９】
上記酸素吸収性成分及び／又は層状珪酸塩は、低結晶性ＰＥＴ樹脂又はバリア性ポリアミド樹脂の何れに配合されていてもよいが、バリア性ポリアミド樹脂に配合されていることが特に好ましい。すなわち、中間層のマトリックスとなる低結晶性ＰＥＴ樹脂中に、酸素吸収性成分及び／又は層状ケイ酸塩が存在すると、成形性に劣ると共に、層間剥離の原因になるおそれがあることから、これらの成分をバリア性ポリアミド樹脂から成る分散相中に存在させることによって、成形性及び層間密着力の低下を抑制することができる。
中間層を構成する低結晶性ＰＥＴ樹脂、又はバリア性ポリアミド樹脂には、脱酸素剤、充填剤、着色剤、耐熱安定剤、耐候安定剤、酸化防止剤、老化防止剤、光安定剤、紫外線吸収剤、帯電防止剤、金属セッケンやワックス等の滑剤、改質用樹脂〜ゴム等の公知の樹脂配合剤を、本発明の目的を損なわない範囲で、それ自体公知の処方に従って配合することもできる。
尚、中間層を構成する低結晶性ＰＥＴ樹脂又はバリア性ポリアミド樹脂に上述した成分が添加されている場合には、添加される物質の配合量は基材となる低結晶性ＰＥＴ樹脂或いは芳香族ポリアミド樹脂に比べ少量にして、屈折率変化への影響を少なくすることが好ましい。この場合において、前記式（１）における屈折率の測定においては、添加される物質を含まない、基材となる低結晶性ＰＥＴ樹脂或いは芳香族ポリアミド樹脂から成る射出成形板の３×３倍同時二軸延伸後の屈折率を測定して屈折率差を求めればよい。
【００３０】
（多層構造）
本発明の多層プリフォームは、ＰＥＴ樹脂から成る内外層、前述した低結晶性ＰＥＴ樹脂及びバリア性ポリアミド樹脂から成る中間層を少なくとも１層有する限り種々の層構成を採用することができ、図１に示すような、ＰＥＴ樹脂から成る内層１及び外層２の間に低結晶性ＰＥＴ樹脂及びバリア性ポリアミド樹脂から成るバリア性中間層３を有する２種３層構成のものの他、図２に示すような、ＰＥＴ樹脂から成る内層１及び外層２に、ＰＥＴ樹脂から成る内層１とＰＥＴ樹脂から成る中間層４の間及びＰＥＴ樹脂から成る外層２及びＰＥＴ樹脂から成る中間層４の間に、低結晶性ＰＥＴ樹脂及びバリア性ポリアミド樹脂から成るバリア性中間層３ａ，３ｂが２つ形成された２種５層構成等であってもよい。
尚、本発明においては、内外層及び中間層の層間接着性が向上されているので、多層容器の製造に当たって、各樹脂層間に接着剤樹脂を介在させる必要はないが、勿論介在させることもできる。このような接着剤樹脂としては、カルボン酸、カルボン酸無水物、カルボン酸塩、カルボン酸アミド、カルボン酸エステル等に基づくカルボニル（−ＣＯ−）基を主鎖又は側鎖に、１〜７００ミリイクイバレント（ｍｅｑ）／１００ｇ樹脂、特に１０〜５００ｍｅｑ／１００ｇ樹脂の濃度で含有する熱可塑性樹脂が挙げられる。接着剤樹脂の適当な例は、エチレン−アクリル酸共重合体、イオン架橋オレフイン共重合体、無水マレイン酸グラフトポリエチレン、無水マレイン酸グラフトポリプロピレン、アクリル酸グラフトポリオレフイン、エチレン−酢酸ビニル共重合体、共重合ポリエステル等である。
【００３１】
本発明の多層プリフォームにおいては、バリア性中間層は、容器全体に占める重量割合が１重量％以上１０重量％未満、特に３〜８重量％の範囲であることが好適である。上記範囲よりもバリア性中間層の占める重量割合が少ない場合には、充分なガスバリア性を得ることができず、一方上記範囲よりもバリア性中間層の重量割合が多い場合には、容器の機械的強度が確保できない。
また前述したように、低結晶性ＰＥＴ樹脂及びバリア性ポリアミド樹脂から成るバリア性中間層を複数存在させるときは、バリア性中間層全体として上記範囲にあることが望ましい。
【００３２】
（製造方法）
本発明の多層プリフォームの製造は、それ自体公知の成形法で行うことができ、例えば、低結晶性ＰＥＴ樹脂及びバリア性ポリアミド樹脂から成る中間層用樹脂組成物を、内外層を構成するＰＥＴ樹脂と共押出する共押出成形法：中間層用樹脂組成物とＰＥＴ樹脂とを金型内に同時に射出する同時射出成形法：ＰＥＴ樹脂、中間層用樹脂組成物、ＰＥＴ樹脂を金型内に逐次射出する逐次射出法：中間層用樹脂組成物とＰＥＴ樹脂との共押出物をコア型とキャビティ型とで圧縮成形する圧縮成形法で製造することができる。
多層プリフォームにおいては、延伸後に最も薄肉になる胴部となるべき部分に少なくとも多層構造が形成されていることが重要である。これにより容器に必要なガスバリア性を付与できると共に、容器の透明性を確保できる。すなわち、本発明の中間層は、延伸されることにより低結晶性ＰＥＴ樹脂及びバリア性ポリアミド樹脂の屈折率が近似して透明性を発現できることから、プリフォームの多層構造は充分に延伸される部分にのみ形成されていることが容器全体の透明性を確保する上で望ましい。
従って、容器口首部を熱結晶化させる耐熱性容器においては口首部の透明性は問題にならないのでこの限りではないが、容器口部となるプリフォームの口首部は延伸されないので、プリフォームの口首部は多層構造が形成されていないことが望ましい。
尚、延伸前のプリフォームにおいては多層構造が形成された部分はヘイズが５％以上であり、多層構造が形成されていない、ＰＥＴ樹脂のみから成る部分に比して不透明であることから、プリフォームの状態において多層構造が形成されているかを容易に視認できる。
【００３３】
本発明においては、中間層に、酸素吸収性成分又は層状珪酸塩を配合する場合には、前述した通り、予めこれらをバリア性ポリアミド樹脂に配合してペレット化したマスターバッチを製造することが好ましい。このマスターバッチと低結晶性ＰＥＴ樹脂を、低結晶性ＰＥＴ樹脂とバリア性ポリアミド樹脂が上述した量比となるようにブレンドして中間層用樹脂組成物を調製することが好ましい。
【００３４】
本発明の多層延伸ブロー成形容器は、前述した本発明の多層構造を有する多層プリフォームを二軸延軸ブロー成形することにより製造する。
多層プリフォームの成形と二軸延伸ブロー成形とは、コールドパリソン方式で実施することが好ましいが、形成される多層プリフォームを完全に冷却しないで延伸ブロー成形を行うホットパリソン方式にも適用できる。
また二軸延伸ブロー成形に先立って、プリフォームを熱風、赤外線ヒーター、高周波誘導加熱等の手段で９０〜１２０℃の延伸温度に加熱する。
この加熱されたプリフォームを、それ自体公知の延伸ブロー成形機中に供給し、金型内にセットして、延伸棒の押し込みにより軸方向に引張延伸すると共に、流体の吹き込みにより周方向に延伸する。尚、前述したとおり、本発明の二軸延伸ブロー成形容器は優れたガスバリア性及び機械的強度を有することから、耐圧性容器として好適に使用することができ、この場合には、所謂ペタロイド型形状や、底部が中心部に凹部が形成されたシャンパン型等の従来公知の耐圧性の底部形状とすることにより製造することができる。
最終製品である本発明の多層延伸ブロー成形容器における延伸倍率は、中間層を構成する低結晶性ＰＥＴ樹脂及びバリア性ポリアミド樹脂の延伸後の屈折率差（ΔＲＩ）を０〜０．０３の範囲内にするという見地から、面積倍率で２．０〜４．０倍、特に２．５〜３．５倍、軸方向延伸倍率で２．０〜４．０倍、特に２．５〜３．５倍、周方向延伸倍率で２．０〜４．０倍、特に２．５〜３．５倍の範囲にあることが好ましい。これにより、延伸後の中間層の低結晶性ＰＥＴ樹脂とバリア性ポリアミド樹脂の屈折率が近似するようになり、ΔＲＩの値を上記範囲にすることができ、胴部のヘイズが３％以下と透明性に優れた延伸ブロー成形容器を得ることができる。
本発明の多層延伸ブロー成形容器は、胴部の厚みは、容器の容積（目付）や容器の用途によっても相違するが、０．３６ｍｍ未満、特に０．２０〜０．３０ｍｍの範囲に薄肉化されていることが好ましい。尚、本発明で規定する上記胴部の肉厚は、容器胴部の最も薄い部分の肉厚を測定したものである。
【実施例】
【００３５】
１．材料
実施例にて使用した材料を示す。
（１）エチレンテレフタレート系ポリエステル樹脂
ＰＥＴ１：イソフタル酸（共重合比率＝１．８ｍｏｌ％）、ジエチレングリコール（共重合比率＝２．３ｍｏｌ％）共重合ポリエチレンテレフタレート樹脂（５０１５ｗ：新光合繊製、ＩＶ＝０．８３）
（２）低結晶性エチレンテレフタレート系ポリエステル樹脂
ＡＰＥＴ１：イソフタル酸（共重合比率＝１５ｍｏｌ％）、ジエチレングリコール（共重合比率＝３．６ｍｏｌ％）共重合ポリエチレンテレフタレート樹脂（ＩＶ＝０．７０）
ＡＰＥＴ２：イソフタル酸（共重合比率＝１０ｍｏｌ％）、ジエチレングリコール（共重合比率＝３．０ｍｏｌ％）共重合ポリエチレンテレフタレート樹脂（ＩＶ＝０．７４）
ＡＰＥＴ３：１，４−シクロヘキサンジメタノール（共重合比率＝３０ｍｏｌ％）、ジエチレングリコール（共重合比率＝２．３ｍｏｌ％）共重合ポリエチレンテレフタレート樹脂（Ｓ２００８：ＳＫケミカル製、ＩＶ＝０．７８）
ＡＰＥＴ４：イソフタル酸（共重合比率＝２０ｍｏｌ％）、ジエチレングリコール（共重合比率＝３．３ｍｏｌ％）共重合ポリエチレンテレフタレート樹脂（ＩＶ＝０．７５）
（３）芳香族ポリアミド
ＰＡ１：ポリメタキシリレンアジパミド樹脂（Ｓ６００７：三菱ガス化学（株）製）【００３６】
２．多層プリフォームの成形
共射出成形機を使用し、層構成が２種３層（ＰＥＴ／中間層／ＰＥＴ）の多層プリフォームを成形した。内外ＰＥＴ層用射出成形機ホッパーに乾燥済みエチレンテレフタレート系樹脂を、中間層用射出成形機ホッパーには、それぞれ乾燥済みの低結晶性エチレンテレフタレート系樹脂と芳香族ポリアミド系ガスバリア樹脂を所定の比率で配合したドライブレンド物を投入し、共射出成形した。内外ＰＥＴ層の設定温度を２９０℃、中間層の成形温度は２６０乃至２８０℃とした。プリフォームの重量は２４ｇとし、中間層が口首部及び底部に達しないようにプリフォームを成形した。【００３７】
３．多層ボトルの成形
前記多層プリフォームの胴部を、外側より赤外線ヒーターにて、表面温度を１００℃に加熱した後、ストレッチロッドによりボトル軸方向への機械的延伸に継いで、ブローエアを導入して二軸延伸ブローすることによって、胴部におけるおおよその延伸倍率が縦３倍、横３倍、面積９倍となる容量５００ｍｌの図３に示す延伸ブローボトルを成形した。金型温度は６０℃に設定し、ブローエアには、室温（２０℃）の３．５ＭＰａの高圧空気を導入した。【００３８】
４．射出成形板の成形
乾燥済みの前記材料を単独及び所定の比率で配合したドライブレンド物を射出成形機（ＮＮ７５ＪＳ：（株）新潟鐵工所）のホッパーへ供給し、バレル設定温度を２６０乃至２８０℃に設定し、射出成形して、９０×９０×１．５ｍｍの射出成形板を成形した。【００３９】
５．二軸延伸シートの成形
上記射出成形板を二軸延伸試験装置（ｘ６Ｈ−Ｓ：（株）東洋精機製作所）にて二軸延伸成形した。成形条件を次に示す。
チャンバー内温度：１００℃
延伸前加熱時間：２分３０秒
延伸方法：同時二軸延伸
延伸倍率：縦軸３倍、横軸３倍
延伸速度：両方向において、１０ｍ／分【００４０】
６．測定
（１）ボトル胴部ヘイズの測定
多層ボトル胴部を切り出し、カラーコンピュータ（ＳＭ−４：スガ試験器（株））を用いてヘイズを測定した。測定値は、任意の３点の平均値をとった。
（２）プリフォーム胴部ヘイズの測定
多層プリフォーム胴部中央から高さ３０ｍｍの筒状試料を切り出し、これをプリフォーム高さ方向に２分割して半円筒状試料を得た。この試料に対して、積分球付属装置を備えた分光光度計（ＵＶ―３１００ＰＣ：島津製作所（株））を用いてプリフォームのヘイズ測定を以下手順で行った。走査条件は、透過率測定モードにて４００〜７００ｎｍの範囲とした。
＜１＞  サンプル側、リファレンス側双方に標準白板を装着しベースライン走査を行う。その後測定を行い、４００〜７００ｎｍの透過率積分値（Ｔ０）を算出する。
＜２＞  サンプル側から標準白板を外し、装置散乱光スペクトルを測定し、４００〜７００ｎｍの透過率積分値（Ｔ１）を算出する。
＜３＞  サンプル側にプリフォーム試料を装着する。この際、半円状のプリフォーム外面側を積分球に密着させ、プリフォーム内面側から入射光が照射されるように配置する。この状態で、試料散乱光スペクトルを測定し、４００〜７００ｎｍの透過率積分値（Ｔｄ）を算出する。
＜４＞  上記＜３＞の状態のまま、サンプル側の標準白板を装着し、試料全光透過スペクトルを測定し、４００〜７００ｎｍの透過率積分値（Ｔｔ）を算出する。
得られた透過率積分値を用い、以下式にてプリフォームのヘイズを算出する。
プリフォームのへイズ（％）＝｛Ｔｄ―Ｔｔ×（Ｔ１／Ｔ０）｝／Ｔｔ
×１００
測定値は、１試料から得られる２つの半円筒状試料の測定値の平均値とした。【００４１】
（３）ボトル炭酸ガスバリア性の測定
ボトル内容積から、初期内圧が０．４ＭＰａとなるように、必要量のドライアイスをボトル内に入れ、プラスチックキャップにて密栓した。初期および２２℃５０％Ｒ．Ｈ．の恒温恒湿室に６週間保管した後においてボトル胴部中央の透過ＦＴ−ＩＲ（ＦＴＳ７０００  ＳＩＲＩＥＳ：ＶＡＲＩＡＮ社  製）測定により４９９０ｃｍ−１付近に現れるＣＯ２由来のダブルピーク面積と、ノギスにて胴径測定を行い、以下の式によりガスロス率を算出した。
Ａ１＝Ｓ１×（Ｄ０／Ｄ１）
ガスロス率（％）＝（Ａ１−Ａ０）／Ａ０×１００
Ａ０：初期ピーク面積
Ｓ１：経時区ピーク面積
Ａ１：経時区ピーク面積（胴径補正後）
Ｄ０：初期胴径
Ｄ１：経時区胴径【００４２】
（４）３×３倍同時二軸延伸後の屈折率の測定
前記のように成形された二軸延伸シートから、短辺方向が被測定方向となるように３０×１０ｍｍの試料を切り出した。この試料に対して、偏光板付き接眼鏡を備えたアッベ屈折計（ＮＡＲ―１Ｔ：（株）アタゴ  製）にて縦横延伸軸方向の屈折率を測定しその平均値を試料の測定値とした。【００４３】
（５）層間剥離試験
ボトル胴部にカッターで３０ｍｍの切り込みを入れ外観を評価し、切り込み部より層間剥離が起こっているか目視で確認した。【００４４】
（６）ボトル耐圧性試験
ＰＥＴボトルバースト試験機（ＰＴＰ―２５Ｋ−１５００：カザマエンジニアリング株式会社製）を用いて、ボトルのバースト強度を測定した。【００４５】
（実施例１）
共射出成形機を使用し、層構成が２種３層（ＰＥＴ／中間層／ＰＥＴ）の多層プリフォームを成形した。内外ＰＥＴ層用射出成形機ホッパーに乾燥済みＰＥＴ１を、中間層用射出成形機ホッパーには、それぞれ乾燥済みＡＰＥＴ１とＰＡ１を重量比７０：３０の割合でドライブレンドして投入し、共射出成形した。内外ＰＥＴ層の設定温度を２９０℃、中間層の成形温度は２６０℃とした。またプリフォームの重量は２４ｇ、中間層割合はボトル全体の６重量％とし、中間層が口首部及び底部に達しないようにプリフォームを成形した。
ついでこの多層プリフォームを前記方法で二軸延伸ブロー成形し、多層ボトルを成形した。得られたプリフォームおよびボトルについて、前記記載の方法によりプリフォーム胴部ヘイズ、ボトル胴部ヘイズ、ボトル炭酸ガスバリア性、層間剥離の有無、バースト強度を測定した。
また乾燥済みのＡＰＥＴ１を射出成形機のホッパーへ供給し、バレル設定温度を２８０℃に設定し射出成形して、９０×９０×１．５ｍｍの射出成形板を成形した。得られた射出成形板を前記方法で３×３倍に同時二軸延伸し、二軸延伸シートを作成した。ＰＡ１も同様に射出成形板および二軸延伸シートを作成した。ただしバレル設定温度は２６０℃とした。それぞれの延伸シートを前記記載の方法で屈折率を測定し、それぞれの屈折率および屈折率差ΔＲＩ（＝ＲＩＥ―ＲＩＡ）を算出した。【００４６】
（実施例２）
中間層用射出成形機ホッパーに、ＡＰＥＴ２とＰＡ１を重量比７０：３０の割合でドライブレンドして投入したこと以外は実施例１と同様にプリフォーム、ボトルの作成および各測定を行った。
また、射出成形機のホッパーにＡＰＥＴ２を供給すること以外は実施例１と同様に二軸延伸シートの作成及び各測定を行った。【００４７】
（実施例３）
中間層用射出成形機ホッパーに、ＡＰＥＴ３とＰＥＴ１とＰＡ１を重量比３５：３５：３０の割合でドライブレンドして投入し、中間層の成形温度を２８０℃としたこと以外は実施例１と同様にプリフォーム、ボトルの作成および各測定を行った。
また、射出成形機のホッパーにＡＰＥＴ３とＰＥＴ１を重量比１：１の割合でドライブレンドしたものを供給すること以外は実施例１と同様に二軸延伸シートの作成及び各測定を行った。【００４８】
（実施例４）
中間層用射出成形機ホッパーに、ＡＰＥＴ３とＰＥＴ１とＰＡ１を重量比３０：３０：４０の割合でドライブレンドして投入したこと以外は実施例３と同様にプリフォーム、ボトルおよび二軸延伸シートの作成および各測定を行った。【００４９】
（比較例１）
共射出成形機を使用し、中間層用射出成形機を停止させ、内外ＰＥＴ層用射出成形機ホッパーにＰＥＴ１を投入し設定温度を２９０℃とし、２４ｇ単層ＰＥＴプリフォームを成形した。前記方法で二軸延伸ブロー成形し、単層ＰＥＴボトルを成形した。
得られたプリフォームおよびボトルについて、前記記載の方法によりプリフォーム胴部ヘイズ、ボトル胴部ヘイズ、ボトル炭酸ガスバリア性、バースト強度を測定した。【００５０】
（比較例２）
中間層用射出成形機ホッパーに、ＰＥＴ１とＰＡ１を重量比７０：３０の割合でドライブレンドして投入したこと以外は実施例１と同様にプリフォーム、ボトルの作成および各測定を行った。
また、射出成形機のホッパーにＰＥＴ１を供給すること以外は実施例１と同様に二軸延伸シートの作成及び各測定を行った。【００５１】
（比較例３）
中間層用射出成形機ホッパーに、ＡＰＥＴ３とＰＡ１を重量比７０：３０の割合でドライブレンドして投入したこと以外は実施例３と同様にプリフォーム、ボトルの作成および各測定を行った。
また、射出成形機のホッパーにＡＰＥＴ３を供給すること以外は実施例３と同様に二軸延伸シートの作成及び各測定を行った。【００５２】
（比較例４）
中間層用射出成形機ホッパーに、ＡＰＥＴ４とＰＡ１を重量比７０：３０の割合でドライブレンドして投入したこと以外は実施例１と同様にプリフォーム、ボトルの作成および各測定を行った。
また、射出成形機のホッパーにＡＰＥＴ４を供給すること以外は実施例１と同様に二軸延伸シートの作成及び各測定を行った。【００５３】
（比較例５）
中間層用射出成形機ホッパーに、ＡＰＥＴ３とＰＥＴ１とＰＡ１を重量比２０：２０：６０の割合でドライブレンドして投入したこと以外は実施例３と同様にプリフォーム、ボトルおよび二軸延伸シートの作成および各測定を行った。ただし表１に示すとおり、層間剥離試験において層間剥離を確認したため、ボトル耐圧性試験は行わなかった。【００５４】
（比較例６）
中間層用射出成形機ホッパーに、ＡＰＥＴ３とＰＥＴ１とＰＡ１を重量比４０：４０：２０の割合でドライブレンドして投入したこと以外は実施例３と同様にプリフォーム、ボトルおよび二軸延伸シートの作成および各測定を行った。【００５５】
（比較例７）
ボトル中の中間層の割合を１０重量％とした以外は実施例３と同様にプリフォーム、ボトルおよび二軸延伸シートの作成および各測定を行った。【００５６】
【表１】
2017010516.tif 000002
【産業上の利用可能性】
【００５７】
本発明の多層プリフォームを二軸延伸ブロー成形して成る二軸延伸ブロー成形容器は、ガスバリア性及び透明性に優れているだけでなく、機械的強度にも優れていることから、特にガスバリア性と共に内圧に対する機械的強度が要求される耐圧性容器として好適に使用することができる。
【符号の説明】
【００５８】
１  内層、２  外層、３  バリア性中間層、４  中間層。
【図１】
2017010516.tif 000003
【図２】
2017010516.tif 000004
【図３】
2017010516.tif 000005
【国際調査報告】
2017010516.tif 000006
2017010516.tif 000007
2017010516.tif 000008
2017010516.tif 000009